(57)【特許請求の範囲】
【請求項１】
基本組成式（Ｉ）：
Ｂａ1-x Ｃａx ＦＢｒ1-y Ｉy ：ａＥｕ，ｂＫ，ｃＣｓ      …（Ｉ）
［但し、ｘ、ｙ、ａ、ｂ、およびｃは、それぞれ、０．００１≦ｘ≦０．０３、０．１０≦ｙ≦０．２０、０．００１≦ａ≦０．０１、０＜ｂ≦０．０００３、そして０＜ｃ≦０．０００１の範囲にある数値である。］
で表わされる１４面体型希土類賦活アルカリ土類金属弗化ハロゲン化物系輝尽性蛍光体。
【請求項２】
請求項１に記載の１４面体型希土類賦活アルカリ土類金属弗化ハロゲン化物系輝尽性蛍光体を含む放射線像変換パネル。
【請求項３】
基本組成式（II）：
Ｂａ1-x Ｃａx ＦＢｒ1-y Ｉy ：ａＥｕ，ｂＫ，ｃＬｉ      …（II）
［但し、ｘ、ｙ、ａ、ｂ、およびｃは、それぞれ、０．００１≦ｘ≦０．０３、ｙ＝０、０．００１≦ａ≦０．０１、０．００００１≦ｂ≦０．００１、そして０＜ｃ≦０．０１の範囲にある数値である。］
で表わされる１４面体型希土類賦活アルカリ土類金属弗化ハロゲン化物系輝尽性蛍光体。
【請求項４】
請求項３に記載の１４面体型希土類賦活アルカリ土類金属弗化ハロゲン化物系輝尽性蛍光体を含む放射線像変換パネル。
【発明の詳細な説明】
【０００１】
【発明の属する技術分野】
本発明は、新規な１４面体型の希土類賦活アルカリ土類金属弗化ハロゲン化物系輝尽性蛍光体、そしてその輝尽性蛍光体を用いた放射線像変換パネルに関するものである。
【０００２】
【従来の技術】
従来の放射線写真法に代わる方法として、たとえば特開昭５５−１２１４５号公報に記載されているような輝尽性蛍光体を用いる放射線像記録再生方法が知られている。この方法は、輝尽性蛍光体を含有する放射線像変換パネル（蓄積性蛍光体シート）を利用するもので、被写体を透過した、あるいは被検体から発せられた放射線を該パネルの輝尽性蛍光体に吸収させ、そののちに輝尽性蛍光体を可視光線、赤外線などの電磁波（励起光）で時系列的に励起することにより、該輝尽性蛍光体中に蓄積されている放射線エネルギーを蛍光（輝尽発光光）として放出させ、この蛍光を光電的に読み取って電気信号を得、次いで得られた電気信号に基づいて被写体あるいは被検体の放射線画像を可視像として再生するものである。読み取りを終えた該パネルは、残存する画像の消去が行なわれた後、次の撮影のために備えられる。すなわち、放射線像変換パネルは繰り返し使用することができる。
【０００３】
上記の放射線像記録再生方法によれば、従来の放射線写真フィルムと増感紙との組合せを用いる放射線写真法による場合に比較して、はるかに少ない被曝線量で情報量の豊富な放射線画像を得ることができるという利点がある。さらに、従来の放射線写真法では一回の撮影ごとに放射線写真フィルムを消費するのに対して、この放射線像変換方法では放射線像変換パネルをくり返し使用するので、資源保護、経済効率の面からも有利である。
【０００４】
輝尽性蛍光体は、放射線を照射した後、励起光を照射すると輝尽発光を示す蛍光体であるが、実用上では、波長が４００〜９００ｎｍの範囲にある励起光によって３００〜５００ｎｍの波長範囲の輝尽発光を示す蛍光体が一般的に利用される。従来より放射線像変換パネルに用いられてきた輝尽性蛍光体の例としては、希土類付活アルカリ土類金属弗化ハロゲン化物系蛍光体を挙げることができる。
【０００５】
放射線像記録再生方法に用いられる放射線像変換パネルは、基本構造として、支持体とその表面に設けられた輝尽性蛍光体層とからなるものである。ただし、蛍光体層が自己支持性である場合には必ずしも支持体を必要としない。輝尽性蛍光体層は、通常は輝尽性蛍光体とこれを分散状態で含有支持する結合剤とからなる。ただし、輝尽性蛍光体層としては、蒸着法や焼結法によって形成される結合剤を含まないで輝尽性蛍光体の凝集体のみから構成されるものが知られている。また、輝尽性蛍光体の凝集体の間隙に高分子物質が含浸されている輝尽性蛍光体層を持つ放射線像変換パネルも知られている。これらのいずれの蛍光体層でも、輝尽性蛍光体はＸ線などの放射線を吸収したのち励起光の照射を受けると輝尽発光を示す性質を有するものであるから、被写体を透過したあるいは被検体から発せられた放射線は、その放射線量に比例して放射線像変換パネルの輝尽性蛍光体層に吸収され、パネルには被写体あるいは被検体の放射線像が放射線エネルギーの蓄積像として形成される。この蓄積像は、上記励起光を照射することにより輝尽発光光として放出させることができ、この輝尽発光光を光電的に読み取って電気信号に変換することにより放射線エネルギーの蓄積像を画像化することが可能となる。
【０００６】
なお、輝尽性蛍光体層の表面（支持体に面していない側の表面）には通常、ポリマーフィルムあるいは無機物の蒸着膜などからなる保護膜が設けられていて、蛍光体層を化学的な変質あるいは物理的な衝撃から保護している。
【０００７】
前記の希土類付活アルカリ土類金属弗化ハロゲン化物系輝尽性蛍光体は、感度が優れ、また放射線像変換パネルとして使用した場合に鮮鋭度の高い放射線再生画像をもたらすため、実用上において優れた輝尽性蛍光体ということができる。しかしながら、放射線像記録再生方法の実用化が進むにつれて、更に高性能の輝尽性蛍光体への要望が高まっている。
【０００８】
特開平７−２３３３６９号公報は、従来用いられている希土類付活アルカリ土類金属弗化ハロゲン化物系輝尽性蛍光体が板状粒子からなっていることに注目して、その問題点を明らかにし、その解決として、特定の基本組成式を有し、１４面体型形状にある希土類賦活アルカリ土類金属弗化ハロゲン化物系輝尽性蛍光体と、その輝尽性蛍光体を放射線像変換パネルに利用することを提案している。
【０００９】
【発明が解決しようとする課題】
本発明は、放射線像記録再生方法に利用した場合において、上記の特開平７−２３３３６９号公報に具体的に記載されている１４面体型希土類賦活アルカリ土類金属弗化ハロゲン化物系輝尽性蛍光体に比べて、輝尽発光、消去特性、残像特性、フェーディング特性、そしてＸ線残光性などの実用的な性能が更に優れている１４面体型希土類賦活アルカリ土類金属弗化ハロゲン化物系輝尽性蛍光体を提供することを目的とするものである。
【００１０】
【課題を解決するための手段】
本発明は、基本組成式（Ｉ）：
Ｂａ1-x Ｃａx ＦＢｒ1-y Ｉy ：ａＥｕ，ｂＫ，ｃＣｓ      …（Ｉ）
［但し、ｘ、ｙ、ａ、ｂ、およびｃは、それぞれ、０．００１≦ｘ≦０．０３、０．１０≦ｙ≦０．２０、０．００１≦ａ≦０．０１、０＜ｂ≦０．０００３、そして０＜ｃ≦０．０００１の範囲にある数値である。］
で表わされる１４面体型希土類賦活アルカリ土類金属弗化ハロゲン化物系輝尽性蛍光体、およびそれを含む放射線像変換パネルにある。
なお、本明細書中に記載した蛍光体組成における上記のｘ、ｙ、ａ、ｂ、ｃなどの係数は、得られた蛍光体を分析して求めた数値である。蛍光体製造時の焼成工程の前後で、組成の変化が生じるため、蛍光体製造時に用いた各原料の各成分の比と出来上がった蛍光体の各成分の比は若干異なる。
【００１１】
なお、上記の基本組成式（Ｉ）の輝尽性蛍光体は、その輝尽性蛍光体としての基本的な特性を変えない限り、所望により、リチウムなどの他のアルカリ金属、ストロンチウムなどの他のアルカリ土類金属、もしくはそれら以外の元素を含んでいてもよい。
【００１２】
本発明はまた、基本組成式（II）：
Ｂａ1-x Ｃａx ＦＢｒ1-y Ｉy ：ａＥｕ，ｂＫ，ｃＬｉ      …（II）
［但し、ｘ、ｙ、ａ、ｂ、およびｃは、それぞれ、０．００１≦ｘ≦０．０３、ｙ＝０、０．００１≦ａ≦０．０１、０．００００１≦ｂ≦０．００１、そして０＜ｃ≦０．０１の範囲にある数値である。］
で表わされる１４面体型希土類賦活アルカリ土類金属弗化ハロゲン化物系輝尽性蛍光体、およびそれを含む放射線像変換パネルにもある。
なお、上記基本組成式（II）の輝尽性蛍光体は、その輝尽性蛍光体としての基本的な特性を変えない限り、所望により、セシウムなどの他のアルカリ金属、ストロンチウムなどの他のアルカリ土類金属、もしくはそれら以外の元素を含んでいてもよい。
【００１３】
【発明の実施の形態】
本発明の１４面体型希土類賦活アルカリ土類金属弗化ハロゲン化物系輝尽性蛍光体は、バリウム、カルシウム、ユーロピウム、カリウム、セシウム、リチウムなどの各種金属のハロゲン化物を利用し、特開平７−２３３３６９号公報に記載の方法に準じる方法を利用して製造することができる。
【００１４】
本発明の１４面体型の希土類賦活アルカリ土類金属弗化ハロゲン化物系輝尽性蛍光体は、正六面体と正八面体との中間多面体であり、通常は、アスペクト比は１．０〜５．０の範囲にあり、その形状は、上記の特開平７−７３３３６９号公報に写真で示されたものと同様である。
【００１５】
本発明の放射線像変換パネルは、その輝尽性蛍光体層に、前記の各基本組成式で表わされる１４面体型希土類賦活アルカリ土類金属弗化ハロゲン化物系輝尽性蛍光体を含んでおり、その輝尽性蛍光体層は通常、輝尽性蛍光体とこれを分散状態で含有支持する結合剤とからなるのものである。蛍光体層中には更に、他の輝尽性蛍光体および／または着色剤などの添加剤が含まれていてもよい。
【００１６】
次に、蛍光体層が輝尽性蛍光体とこれを分散状態で含有支持する結合剤とからなる場合を例にとり、本発明の放射線像変換パネルを製造する方法を説明する。
【００１７】
蛍光体層は、次のような公知の方法により支持体上に形成することができる。
まず、輝尽性蛍光体と結合剤とを溶剤に加え、これを充分に混合して、結合剤溶液中に輝尽性蛍光体が均一に分散した塗布液を調製する。塗布液における結合剤と輝尽性蛍光体との混合比は、目的とする放射線像変換パネルの特性、蛍光体の種類などによって異なるが、一般には結合剤と蛍光体との混合比は、１：１乃至１：１００（重量比）の範囲から選ばれ、そして特に１：８乃至１：４０（重量比）の範囲から選ぶのが好ましい。
上記のようにして調製された蛍光体と結合剤とを含有する塗布液を、次に、支持体の表面に均一に塗布することにより塗膜を形成する。この塗布操作は、通常の塗布手段、たとえば、ドクターブレード、ロールコーター、ナイフコーターなどを用いることにより行なうことができる。
【００１８】
支持体としては、従来の放射線像変換パネルの支持体として公知の材料から任意に選ぶことができる。公知の放射線像変換パネルにおいて、支持体と蛍光体層の結合を強化するため、あるいは放射線像変換パネルとしての感度もしくは画質（鮮鋭度、粒状性）を向上させるために、蛍光体層が設けられる側の支持体表面にゼラチンなどの高分子物質を塗布して接着性付与層としたり、あるいは二酸化チタンなどの光反射性物質からなる光反射層、もしくはカーボンブラックなどの光吸収性物質からなる光吸収層などを設けることが知られている。本発明において用いられる支持体についても、これらの各種の層を設けることができ、それらの構成は所望の放射線像変換パネルの目的、用途などに応じて任意に選択することができる。さらに特開昭５８−２００２００号公報に記載されているように、得られる画像の鮮鋭度を向上させる目的で、支持体の蛍光体層側の表面（支持体の蛍光体層側の表面に接着性付与層、光反射層または光吸収層などが設けられている場合には、その表面を意味する）には微小凹凸が形成されていてもよい。
【００１９】
上記のようにして支持体上に塗膜を形成したのち塗膜を乾燥して、支持体上への輝尽性蛍光体層の形成を完了する。蛍光体層の層厚は、目的とする放射線像変換パネルの特性、蛍光体の種類、結合剤と蛍光体との混合比などによって異なるが、通常は２０μｍ乃至１ｍｍとする。ただし、この層厚は５０乃至５００μｍとするのが好ましい。なお、輝尽性蛍光体層は、必ずしも上記のように支持体上に塗布液を直接塗布して形成する必要はなく、たとえば、別に、ガラス板、金属板、プラスチックシートなどのシート上に塗布液を塗布し乾燥することにより蛍光体層を形成したのち、これを、支持体上に押圧するか、あるいは接着剤を用いるなどして支持体と蛍光体層とを接合してもよい。
【００２０】
前述のように、通常は蛍光体層の上に保護膜が付設される。保護膜としては、セルロース誘導体やポリメチルメタクリレートなどのような透明な有機高分子物質を適当な溶媒に溶解して調製した溶液を蛍光体層の上に塗布することで形成されたもの、あるいはポリエチレンテレフタレートなどの有機高分子フィルムや透明なガラス板などの保護膜形成用シートを別に形成して蛍光体層の表面に適当な接着剤を用いて設けたもの、あるいは無機化合物を蒸着などによって蛍光体層上に成膜したものなどが用いられる。また、有機溶媒可溶性のフッ素系樹脂の塗布膜により形成され、パーフルオロオレフィン樹脂粉末もしくはシリコーン樹脂粉末を分散、含有させた保護膜であってもよい。
【００２１】
なお、得られる画像の鮮鋭度を向上させることを目的として、本発明の放射線像変換パネルを構成する上記各層の少なくとも一つの層が励起光を吸収し、輝尽発光光は吸収しないような着色剤によって着色されていてもよく、独立した着色中間層を設けてもよい（特公昭５４−２３４００号公報参照）。
【００２２】
上記の方法により、支持体上に、前記基本組成式（Ｉ）もしくは（II）で表わされる１４面体型希土類賦活アルカリ土類金属弗化ハロゲン化物系輝尽性蛍光体とこれを分散状態で含有支持する結合剤とからなる蛍光体層が付設されてなる本発明の放射線像変換パネルを製造することができる。
【００２３】
【実施例】
［実施例１］Ｂａ0.993 Ｃａ0.007 ＦＢｒ0.85Ｉ0.15： 0.004Ｅｕ，0.00006 Ｋ，0.00002 Ｃｓの製造
１）１１５０ｍＬのＢａＢｒ2 水溶液（２．５モル／Ｌ）、３６ｍＬのＥｕＢｒ3 水溶液（０．２モル／Ｌ）、２．９７ｇのＫＢｒ、３．４０ｇのＣａＢｒ2 ・２Ｈ2 Ｏ、および１８１２ｍＬの水を容積４０００ｍＬの反応容器に入れた。この反応容器中の反応母液（ＢａＢｒ2 濃度：０．９６モル／Ｌ）を６０℃に保温し、直径６０ｍｍのスクリュー型撹拌羽根を５００ｒｐｍで回転させて、反応母液を撹拌した。
２８８ｍＬのＮＨ4 Ｆ水溶液（５モル／ｍＬ）を、撹拌下に保温している上記の反応母液中にローラーポンプを用いて４．８ｍＬ／分の送液速度で注入し、沈殿物を生成させた。注入の完了後も保温と撹拌を２時間続けて沈殿物の熟成を行なった。次に沈殿物を濾別し、メタノール２Ｌで洗浄した。次いで、洗浄した沈殿物を取り出し、１２０℃で４時間真空乾燥させて、３２０ｇの蛍光体前駆体結晶（以下、ＢＦＢ結晶という）を得た。得られた結晶を走査型電子顕微鏡で観察したところ、その大部分が１４面体型の結晶であった。次に、この結晶を光回折型粒子サイズ分布測定器（堀場製作所株式会社製：ＬＡ−５００）で測定したところ、平均結晶サイズは６．５μｍであることが確認された。
【００２４】
２）２８５０ｍＬのＢａＩ2 水溶液（４．０モル／Ｌ）、９０ｍＬのＥｕＩ3 水溶液（０．２モル／Ｌ）、および６０ｍＬの水を容積４０００ｍＬの反応容器に入れた。この反応容器中の反応母液（ＢａＩ2 濃度：３．８０モル／Ｌ）を６０℃に保温し、直径６０ｍｍのスクリュー型撹拌羽根を５００ｒｐｍで回転させて、反応母液を撹拌した。
７２０ｍＬのＨＦ水溶液（５モル／ｍＬ）を、撹拌下に保温している上記の反応母液中にローラーポンプを用いて１２ｍＬ／分の送液速度で注入し、沈殿物を生成させた。注入の完了後も保温と撹拌とを２時間続けて沈殿物の熟成を行なった。次に沈殿物を濾別し、イソプロパノール２Ｌで洗浄した。次いで、洗浄した沈殿物を取り出し、１２０℃で４時間真空乾燥させて、１０００ｇの蛍光体前駆体結晶（以下、ＢＦＩ結晶という）を得た。得られた結晶を走査型電子顕微鏡で観察したところ、その大部分が１４面体型の結晶であった。次に、この結晶を光回折型粒子サイズ分布測定器で測定したところ、平均結晶サイズは６．５μｍであることが確認された。
【００２５】
３）上記のＢＦＢ結晶を１６５ｇ、そしてＢＦＩ結晶を３５ｇとり、これに、ＣｓＢｒを０．１０ｇ、そして焼成時の焼結による粒子形状の変化や粒子間融着による粒子サイズ分布の変化を防止するために、アルミナの超微粒子粉体を１．０ｇ添加し、ミキサーで充分に撹拌して、結晶表面にアルミナの超微粒子粉体を均一に付着させた。これを１００ｇ取って石英ボートに充填し、チューブ炉を用い、窒素ガス雰囲気中、８２０℃で３時間焼成して標記の組成式で表わされるユーロピウム賦活弗化臭化バリウム蛍光体粒子を得た。得られた蛍光体粒子を走査型電子顕微鏡で観察したところ、その大部分が原料結晶と同じく１４面体の形状にあった。
【００２６】
［実施例２］Ｂａ0.993 Ｃａ0.007 ＦＢｒ0.85Ｉ0.15： 0.004Ｅｕ，0.0002Ｋ，0.00002 Ｃｓの製造
工程１）のＢＦＢ結晶製造の際のＫＢｒ添加量を８．９１ｇに変えた以外は、実施例１と同様にして標記の組成式で表わされる１４面体型のユーロピウム賦活弗化臭化バリウム蛍光体粒子を得た。
【００２７】
［実施例３］Ｂａ0.993 Ｃａ0.007 ＦＢｒ0.85Ｉ0.15： 0.004Ｅｕ， 0.001Ｋ，0.00002 Ｃｓの製造
工程１）のＢＦＢ結晶製造の際のＫＢｒ添加量を２９．７ｇに変えた以外は、実施例１と同様にして標記の組成式で表わされる１４面体型のユーロピウム賦活弗化臭化バリウム蛍光体粒子を得た。
【００２８】
［実施例４］Ｂａ0.993 Ｃａ0.007 ＦＢｒ0.85Ｉ0.15： 0.004Ｅｕ，0.00006 Ｋの製造
工程３）の蛍光体前駆体結晶の焼成の際にＣｓＢｒを添加しなかった以外は、実施例１と同様にして標記の組成式で表わされる１４面体型のユーロピウム賦活弗化臭化バリウム蛍光体粒子を得た。
【００２９】
［実施例５］Ｂａ0.993 Ｃａ0.007 ＦＢｒ0.85Ｉ0.15： 0.004Ｅｕ，0.00006 Ｋ0.00001 Ｃｓの製造
工程３）の蛍光体前駆体結晶の焼成の際のＣｓＢｒ添加量を０．０５ｇに変えた以外は、実施例１と同様にして標記の組成式で表わされる１４面体型のユーロピウム賦活弗化臭化バリウム蛍光体粒子を得た。
【００３０】
［実施例６］Ｂａ0.993 Ｃａ0.007 ＦＢｒ0.85Ｉ0.15： 0.004Ｅｕ，0.00006 Ｋ0.0002Ｃｓの製造
工程３）の蛍光体前駆体結晶の焼成の際のＣｓＢｒ添加量を０．４０ｇに変えた以外は、実施例１と同様にして標記の組成式で表わされる１４面体型のユーロピウム賦活弗化臭化バリウム蛍光体粒子を得た。
【００３１】
［実施例７］Ｂａ0.999 Ｃａ0.001 ＦＢｒ0.85Ｉ0.15： 0.004Ｅｕ，0.00006 Ｋ，0.00002 Ｃｓの製造
工程１）のＢＦＢ結晶製造の際のＣａＢｒ2 ・２Ｈ2 Ｏ添加量を０．３４ｇに変えた以外は、実施例１と同様にして標記の組成式で表わされる１４面体型のユーロピウム賦活弗化臭化バリウム蛍光体粒子を得た。
【００３２】
［実施例８］Ｂａ0.970 Ｃａ0.030 ＦＢｒ0.85Ｉ0.15： 0.004Ｅｕ，0.00006 Ｋ，0.00002 Ｃｓの製造
工程１）のＢＦＢ結晶製造の際のＣａＢｒ2 ・２Ｈ2 Ｏ添加量を１０．２０ｇに変えた以外は、実施例１と同様にして標記の組成式で表わされる１４面体型のユーロピウム賦活弗化臭化バリウム蛍光体粒子を得た。
【００３３】
［実施例９］Ｂａ0.993 Ｃａ0.007 ＦＢｒ0.90Ｉ0.10： 0.004Ｅｕ，0.00006 Ｋ，0.00002 Ｃｓの製造
工程３）の蛍光体前駆体結晶の焼成の際のＢＦＢ結晶とＢＦＩ結晶の使用量をそれぞれ、１７４ｇと２６ｇに変えた以外は、実施例１と同様にして標記の組成式で表わされる１４面体型のユーロピウム賦活弗化臭化バリウム蛍光体粒子を得た。
【００３４】
［実施例１０］Ｂａ0.993 Ｃａ0.007 ＦＢｒ0.70Ｉ0.30： 0.004Ｅｕ，0.00006 Ｋ，0.00002 Ｃｓの製造
工程３）の蛍光体前駆体結晶の焼成の際のＢＦＢ結晶とＢＦＩ結晶の使用量をそれぞれ、１７４ｇと２６ｇに変えた以外は、実施例１と同様にして標記の組成式で表わされる１４面体型のユーロピウム賦活弗化臭化バリウム蛍光体粒子を得た。
【００３５】
［実施例１１］Ｂａ0.993 Ｃａ0.007 ＦＢｒ0.85Ｉ0.15： 0.004Ｅｕ，0.00006 Ｋ，0.00002 Ｃｓの製造
工程３）の蛍光体前駆体結晶の焼成の際のアルミナの超微粒子粉体の使用量を０．６ｇに変えた以外は、実施例１と同様にして標記の組成式で表わされる１４面体型のユーロピウム賦活弗化臭化バリウム蛍光体粒子を得た。
【００３６】
［実施例１２］Ｂａ0.993 Ｃａ0.007 ＦＢｒ0.85Ｉ0.15： 0.004Ｅｕ，0.00006 Ｋ，0.00002 Ｃｓの製造
工程３）の蛍光体前駆体結晶の焼成の際のアルミナの超微粒子粉体の使用量を２．０ｇに変えた以外は、実施例１と同様にして標記の組成式で表わされる１４面体型のユーロピウム賦活弗化臭化バリウム蛍光体粒子を得た。
【００３７】
［実施例１３］Ｂａ0.993 Ｃａ0.007 ＦＢｒ0.85Ｉ0.15：0.0001Ｅｕ，0.00006 Ｋ，0.00002 Ｃｓの製造
工程１）のＢＦＢ結晶の製造の際に使用するＥｕＢｒ3 水溶液の濃度を０．００４モル／Ｌに変え、工程２）のＢＦＩ結晶の製造の際に使用するＥｕＩ3 水溶液の濃度を０．００４モル／Ｌに変えた以外は、実施例１と同様にして標記の組成式で表わされる１４面体型のユーロピウム賦活弗化臭化バリウム蛍光体粒子を得た。
【００３８】
［実施例１４］Ｂａ0.993 Ｃａ0.007 ＦＢｒ0.85Ｉ0.15：0.010 Ｅｕ，0.00006 Ｋ，0.00002 Ｃｓの製造
工程１）のＢＦＢ結晶の製造の際に使用するＥｕＢｒ3 水溶液の濃度を０．４モル／Ｌに変え、工程２）のＢＦＩ結晶の製造の際に使用するＥｕＩ3 水溶液の濃度を０．４モル／Ｌに変えた以外は、実施例１と同様にして標記の組成式で表わされる１４面体型のユーロピウム賦活弗化臭化バリウム蛍光体粒子を得た。
【００３９】
［比較例１］Ｂａ0.993 Ｃａ0.007 ＦＢｒ0.85Ｉ0.15： 0.004Ｅｕ，0.00002 Ｃｓの製造
工程１）のＢＦＢ結晶の製造の際にＫＢｒを添加しなかった以外は、実施例１と同様にして標記の組成式で表わされる１４面体型のユーロピウム賦活弗化臭化バリウム蛍光体粒子を得た。
【００４０】
［比較例２］Ｂａ0.993 Ｃａ0.007 ＦＢｒ0.85Ｉ0.15： 0.004Ｅｕ，0.002 Ｋ，
0.00002Ｃｓの製造
工程１）のＢＦＢ結晶の製造の際のＫＢｒの添加量を５９．４ｇに変えた以外は、実施例１と同様にして標記の組成式で表わされる１４面体型のユーロピウム賦活弗化臭化バリウム蛍光体粒子を得た。
【００４１】
［比較例３］Ｂａ0.993 Ｃａ0.007 ＦＢｒ0.85Ｉ0.15： 0.004Ｅｕ，0.00006 Ｋ
0.002Ｃｓの製造
工程３）の蛍光体前駆体結晶の焼成の際のＣｓＢｒ添加量を４．０ｇに変えた以外は、実施例１と同様にして標記の組成式で表わされる１４面体型のユーロピウム賦活弗化臭化バリウム蛍光体粒子を得た。
【００４２】
［比較例４］ＢａＦＢｒ0.85Ｉ0.15： 0.004Ｅｕ，0.00006 Ｋ，0.00002 Ｃｓの製造
工程１）のＢＦＢ結晶製造の際にＣａＢｒ2 ・２Ｈ2 Ｏを添加しなかった以外は、実施例１と同様にして標記の組成式で表わされる１４面体型のユーロピウム賦活弗化臭化バリウム蛍光体粒子を得た。
【００４３】
［比較例５］Ｂａ0.950 Ｃａ0.050 ＦＢｒ0.85Ｉ0.15： 0.004Ｅｕ，0.00006 Ｋ，0.00002 Ｃｓの製造
工程１）のＢＦＢ結晶製造の際のＣａＢｒ2 ・２Ｈ2 Ｏ添加量を１７．０ｇに変えた以外は、実施例１と同様にして標記の組成式で表わされる１４面体型のユーロピウム賦活弗化臭化バリウム蛍光体粒子を得た。
【００４４】
［比較例６］Ｂａ0.993 Ｃａ0.007 ＦＢｒ： 0.004Ｅｕ，0.00006 Ｋ，0.00002 Ｃｓの製造
工程３）の蛍光体前駆体結晶の焼成の際にＢＦＢ結晶を２００ｇ使用し、ＢＦＩ結晶を使用しなかった以外は、実施例１と同様にして標記の組成式で表わされる１４面体型のユーロピウム賦活弗化臭化バリウム蛍光体粒子を得た。
【００４５】
［比較例７］Ｂａ0.993 Ｃａ0.007 ＦＢｒ0.60Ｉ0.40： 0.004Ｅｕ，0.00006 Ｋ，0.00002 Ｃｓの製造
工程３）の蛍光体前駆体結晶の焼成の際のＢＦＢ結晶とＢＦＩ結晶の使用量を各々１１６ｇと８４ｇに変えた以外は、実施例１と同様にして標記の組成式で表わされる１４面体型のユーロピウム賦活弗化臭化バリウム蛍光体粒子を得た。
【００４６】
［比較例８］Ｂａ0.993 Ｃａ0.007 ＦＢｒ0.85Ｉ0.15：0.00005 Ｅｕ，0.00006 Ｋ，0.00002 Ｃｓの製造
工程１）のＢＦＢ結晶の製造の際に使用するＥｕＢｒ3 水溶液の濃度を０．００２モル／Ｌに変え、工程２）のＢＦＩ結晶の製造の際に使用するＥｕＩ3 水溶液の濃度を０．００２モル／Ｌに変えた以外は、実施例１と同様にして標記の組成式で表わされる１４面体型のユーロピウム賦活弗化臭化バリウム蛍光体粒子を得た。
【００４７】
［比較例９］Ｂａ0.993 Ｃａ0.007 ＦＢｒ0.85Ｉ0.15： 0.020Ｅｕ，0.00006 Ｋ，0.00002 Ｃｓの製造
工程１）のＢＦＢ結晶の製造の際に使用するＥｕＢｒ3 水溶液の濃度を０．８モル／Ｌに変え、工程２）のＢＦＩ結晶の製造の際に使用するＥｕＩ3 水溶液の濃度を０．８モル／Ｌに変えた以外は、実施例１と同様にして標記の組成式で表わされる１４面体型のユーロピウム賦活弗化臭化バリウム蛍光体粒子を得た。
【００４８】
［１４面体型ユーロピウム賦活弗化臭化バリウム輝尽性蛍光体の特性評価］
上記実施例と比較例のそれぞれで得られた１４面体型ユーロピウム賦活弗化臭化バリウム輝尽性蛍光体の各種特性を下記の方法で評価した。
１）輝尽発光量
所定量の蛍光体に８０ｋＶｐのＸ線を２００ｍＲ照射して１０秒後に、半導体レーザ光（波長６８０ｎｍ）を４．８Ｊ／ｍ2 照射して蛍光体を励起し、その蛍光体から放射された輝尽発光光を光学フィルタ（Ｂ−４１０）を通して光電子増倍管で受光することにより輝尽発光量（ＰＳＬ）を測定した。この発光量（ＰＳＬ）を第１表に相対値で示す。この発光量（ＰＳＬ）は大きい方が好ましいことは勿論である。
【００４９】
２）消去特性
上記１）の方法で測定した輝尽発光量（ＰＳＬ）を初期ＰＳＬとし、その測定対象とした蛍光体に次に、白色蛍光灯の光をシャープカット光学フィルタ（ＳＣ−４６）を通して２００万Ｌｕｘ・秒照射して消去操作を行なった。この消去操作を施した蛍光体について、Ｘ線照射を行なわない以外は上記１）の方法と同じ方法で再度、輝尽発光量（ＰＳＬ）を測定して、それを消去後ＰＳＬとした。初期ＰＳＬに対する消去後ＰＳＬの比（消去後ＰＳＬ／初期ＰＳＬ）を消去値として第１表に示す。この消去値は小さい方が好ましいことは勿論である。
【００５０】
３）残像特性
上記２）の方法で消去値を求めた後、蛍光体を暗所にて６０℃で２４時間放置し、その後、Ｘ線照射を行なわない以外は上記１）の方法と同じ方法で再度、輝尽発光量（ＰＳＬ）を測定して、それを経時後ＰＳＬとした。初期ＰＳＬに対する経時後ＰＳＬの比（経時後ＰＳＬ／初期ＰＳＬ）を残像値として第１表に示す。この残像値は小さい方が好ましいことは勿論である。
【００５１】
４）フェーディング特性
上記１）の方法で蛍光体の輝尽発光量（初期ＰＳＬ）を測定した後、暗所にて３２℃で１時間放置し、その後、Ｘ線照射を行なわない以外は上記１）の方法と同じ方法で再度、輝尽発光量（ＰＳＬ）を測定して、それをフェーディング後ＰＳＬとした。初期ＰＳＬに対するフェーディング後ＰＳＬの比（フェーディング後ＰＳＬ／初期ＰＳＬ）×１００をフェーディング値として第１表に示す。このフェーディング値は大きい方が好ましいことは勿論である。
【００５２】
５）Ｘ線残光
所定量の蛍光体に８０ｋＶｐのＸ線を２００ｍＲ照射した後、そのまま４６秒放置し、次いで蛍光体から放射される残光を光学フィルタ（Ｂ−４１０）を通して光電子増倍管で受光することにより残光量を求めた。この残光量を初期ＰＳＬに対する比で表わし、次いでこの比を常用対数で表わしてＸ線残光（ｌｏｇ10（残光量／初期ＰＳＬ）を求めた。そのＸ線残光を第１表に相対値で示す。このＸ線残光は、小さい値ほど良いことは勿論である。
【００５３】
【表１】
0003707753.tif 000002
【００５４】
上記の実施例と比較例の各データを比較すると、次のことが分る。
比較例１：カリウムが添加されていないと、輝尽発光量が小さくなる。
比較例２：カリウムの添加が過剰であると、フェーディングとＸ線残光とが好ましくない方向に進む。
比較例３：セシウムの添加が過剰であると、フェーディングが好ましくない方向に進む。
比較例４：カルシウムが添加されていないと、輝尽発光量が小さくなる。
比較例５：カルシウムの添加が過剰であっても、輝尽発光量が小さくなる。
比較例６：ヨウ素が含まれていないと、輝尽発光量が小さくなり、フェーディングも好ましくない方向に進む。
比較例７：ヨウ素の添加量が過剰であると、輝尽発光量が小さくなり、残像特性もＸ線残光も悪化する。
比較例８：ヨーロピウムの付活量が少ないと、輝尽発光量が小さくなり、また消去特性、残像特性、そしてＸ線残光のいずれもが悪化する。
比較例９：ヨーロピウムの付活量が過剰であると、フェーディングが好ましい値を示さない。
【００５５】
［実施例１５］Ｂａ0.992 Ｃａ0.008 ＦＢｒ： 0.005Ｅｕ，0.00014 Ｋ，0.003 Ｌｉの製造
１）１２００ｍＬのＢａＢｒ2 水溶液（２．５モル／Ｌ）、３７．５ｍＬのＥｕＢｒ3 水溶液（０．２モル／Ｌ）、３０．９ｇのＫＢｒ、３．５４ｇのＣａＢｒ2 ・２Ｈ2 Ｏ、および１７６２．５ｍＬの水を容積４０００ｍＬの反応容器に入れた。この反応容器中の反応母液（ＢａＢｒ2 濃度：１．００モル／Ｌ）を６０℃に保温し、直径６０ｍｍのスクリュー型撹拌羽根を５００ｒｐｍで回転させて、反応母液を撹拌した。
３００ｍＬのＮＨ4 Ｆ水溶液（５モル／ｍＬ）を、撹拌下に保温している上記の反応母液中にローラーポンプを用いて５．０ｍＬ／分の送液速度で注入し、沈殿物を生成させた。注入の完了後も保温と撹拌を２時間続けて沈殿物の熟成を行なった。次に沈殿物を濾別し、メタノール２Ｌで洗浄した。次いで、洗浄した沈殿物を取り出し、１２０℃で４時間真空乾燥させて、３５０ｇの蛍光体前駆体結晶（以下、ＢＦＢ結晶という）を得た。得られた結晶を走査型電子顕微鏡で観察したところ、その大部分が１４面体型の結晶であった。次に、この結晶を光回折型粒子サイズ分布測定器（堀場製作所株式会社製：ＬＡ−５００）で測定したところ、平均結晶サイズは４．８μｍであることが確認された。
【００５６】
２）上記のＢＦＢ結晶を２００ｇとり、これにＬｉＢｒを０．２３ｇ、そして焼成時の焼結による粒子形状の変化や粒子間融着による粒子サイズ分布の変化を防止するために、アルミナの超微粒子粉体を１．０ｇ添加し、ミキサーで充分に撹拌して、結晶表面にアルミナの超微粒子粉体を均一に付着させた。これを１００ｇ取って石英ボートに充填し、チューブ炉を用い、酸素を０．３％含む窒素ガス雰囲気中、８５０℃で３時間焼成して標記の組成式で表わされるユーロピウム賦活弗化臭化バリウム蛍光体粒子を得た。得られた蛍光体粒子を走査型電子顕微鏡で観察したところ、その大部分が原料結晶と同じく１４面体の形状にあることが確認された。
【００５７】
［実施例１６］Ｂａ0.992 Ｃａ0.008 ＦＢｒ： 0.005Ｅｕ，0.00006 Ｋ，0.003 Ｌｉの製造
工程１）のＢＦＢ結晶製造の際のＫＢｒ添加量を３．０９ｇに変えた以外は、実施例１５と同様にして標記の組成式で表わされる１４面体型のユーロピウム賦活弗化臭化バリウム蛍光体粒子を得た。
【００５８】
［実施例１７］Ｂａ0.992 Ｃａ0.008 ＦＢｒ： 0.005Ｅｕ，0.001 Ｋ，0.003 Ｌｉの製造
工程１）のＢＦＢ結晶製造の際のＫＢｒ添加量を１５４．５ｇに変えた以外は、実施例１５と同様にして標記の組成式で表わされる１４面体型のユーロピウム賦活弗化臭化バリウム蛍光体粒子を得た。
【００５９】
［実施例１８］Ｂａ0.992 Ｃａ0.008 ＦＢｒ： 0.005Ｅｕ，0.00014 Ｋの製造
工程２）のＢＦＢ結晶の焼成の際にＬｉＢｒを添加しなかった以外は、実施例１５と同様にして標記の組成式で表わされる１４面体型のユーロピウム賦活弗化臭化バリウム蛍光体粒子を得た。
【００６０】
［実施例１９］Ｂａ0.992 Ｃａ0.008 ＦＢｒ： 0.005Ｅｕ，0.00014 Ｋ，0.0003Ｌｉの製造
工程２）のＢＦＢ結晶の焼成の際のＬｉＢｒの添加量を０．０２３ｇに変えた以外は、実施例１５と同様にして標記の組成式で表わされる１４面体型のユーロピウム賦活弗化臭化バリウム蛍光体粒子を得た。
【００６１】
［実施例２０］Ｂａ0.992 Ｃａ0.008 ＦＢｒ： 0.005Ｅｕ，0.00014 Ｋ，0.009 Ｌｉの製造
工程２）のＢＦＢ結晶の焼成の際のＬｉＢｒの添加量を０．６９ｇに変えた以外は、実施例１５と同様にして標記の組成式で表わされる１４面体型のユーロピウム賦活弗化臭化バリウム蛍光体粒子を得た。
【００６２】
［実施例２１］Ｂａ0.999 Ｃａ0.001 ＦＢｒ： 0.005Ｅｕ，0.00014 Ｋ，0.003 Ｌｉの製造
工程１）のＢＦＢ結晶製造の際のＣａＢｒ2 ・２Ｈ2 Ｏ添加量を０．３５ｇに変えた以外は、実施例１５と同様にして標記の組成式で表わされる１４面体型のユーロピウム賦活弗化臭化バリウム蛍光体粒子を得た。
【００６３】
［実施例２２］Ｂａ0.970 Ｃａ0.030 ＦＢｒ： 0.005Ｅｕ，0.00014 Ｋ，0.003 Ｌｉの製造
工程１）のＢＦＢ結晶製造の際のＣａＢｒ2 ・２Ｈ2 Ｏ添加量を１０．６１ｇに変えた以外は、実施例１５と同様にして標記の組成式で表わされる１４面体型のユーロピウム賦活弗化臭化バリウム蛍光体粒子を得た。
【００６４】
［実施例２３］Ｂａ0.992 Ｃａ0.008 ＦＢｒ： 0.005Ｅｕ，0.00014 Ｋ，0.003 Ｌｉの製造
工程２）のＢＦＢ結晶の焼成の際のアルミナの超微粒子粉体の使用量を０．６ｇに変えた以外は、実施例１５と同様にして標記の組成式で表わされる１４面体型のユーロピウム賦活弗化臭化バリウム蛍光体粒子を得た。
【００６５】
［実施例２４］Ｂａ0.992 Ｃａ0.008 ＦＢｒ： 0.005Ｅｕ，0.00014 Ｋ，0.003 Ｌｉの製造
工程２）のＢＦＢ結晶の焼成の際のアルミナの超微粒子粉体の使用量を２．０ｇに変えた以外は、実施例１５と同様にして標記の組成式で表わされる１４面体型のユーロピウム賦活弗化臭化バリウム蛍光体粒子を得た。
【００６６】
［実施例２５］Ｂａ0.992 Ｃａ0.008 ＦＢｒ：0.0001Ｅｕ，0.00014 Ｋ，0.003 Ｌｉの製造
工程１）のＢＦＢ結晶の製造の際に使用するＥｕＢｒ3 水溶液の濃度を０．００４モル／Ｌに変えた以外は、実施例１５と同様にして標記の組成式で表わされる１４面体型のユーロピウム賦活弗化臭化バリウム蛍光体粒子を得た。
【００６７】
［実施例２６］Ｂａ0.992 Ｃａ0.008 ＦＢｒ： 0.010Ｅｕ，0.00014 Ｋ， 0.003Ｌｉの製造
工程１）のＢＦＢ結晶の製造の際に使用するＥｕＢｒ3 水溶液の濃度を０．４モル／Ｌに変えた以外は、実施例１５と同様にして標記の組成式で表わされる１４面体型のユーロピウム賦活弗化臭化バリウム蛍光体粒子を得た。
【００６８】
［比較例１０］Ｂａ0.992 Ｃａ0.008 ＦＢｒ： 0.005Ｅｕ，0.003 Ｌｉの製造
工程１）のＢＦＢ結晶の製造の際にＫＢｒを添加しなかった以外は、実施例１５と同様にして標記の組成式で表わされる１４面体型のユーロピウム賦活弗化臭化バリウム蛍光体粒子を得た。
【００６９】
［比較例１１］Ｂａ0.992 Ｃａ0.008 ＦＢｒ： 0.005Ｅｕ，0.0020Ｋ，0.003 Ｌｉの製造
工程１）のＢＦＢ結晶の製造の際のＫＢｒの添加量を０．２１ｇに変えた以外は、実施例１５と同様にして標記の組成式で表わされる１４面体型のユーロピウム賦活弗化臭化バリウム蛍光体粒子を得た。
【００７０】
［比較例１２］Ｂａ0.992 Ｃａ0.008 ＦＢｒ： 0.005Ｅｕ，0.00014 Ｋ，0.015 Ｌｉの製造
工程２）のＢＦＢ結晶の焼成の際のＬｉＢｒ添加量を１．２０ｇに変えた以外は、実施例１５と同様にして標記の組成式で表わされる１４面体型のユーロピウム賦活弗化臭化バリウム蛍光体粒子を得た。
【００７１】
［比較例１３］ＢａＦＢｒ： 0.005Ｅｕ，0.00014 Ｋ，0.003 Ｌｉの製造
工程１）のＢＦＢ結晶製造の際にＣａＢｒ2 ・２Ｈ2 Ｏを添加しなかった以外は、実施例１５と同様にして標記の組成式で表わされる１４面体型のユーロピウム賦活弗化臭化バリウム蛍光体粒子を得た。
【００７２】
［比較例１４］Ｂａ0.950 Ｃａ0.050 ＦＢｒ： 0.005Ｅｕ，0.00014 Ｋ，0.003 Ｌｉの製造
工程１）のＢＦＢ結晶製造の際のＣａＢｒ2 ・２Ｈ2 Ｏ添加量を１７．６９ｇに変えた以外は、実施例１５と同様にして標記の組成式で表わされる１４面体型のユーロピウム賦活弗化臭化バリウム蛍光体粒子を得た。
【００７３】
［比較例１５］Ｂａ0.992 Ｃａ0.008 ＦＢｒ： 0.00005Ｅｕ，0.00014 Ｋ， 0.003Ｌｉの製造
工程１）のＢＦＢ結晶の製造の際に使用するＥｕＢｒ3 水溶液の濃度を０．００２モル／Ｌに変えた以外は、実施例１５と同様にして標記の組成式で表わされる１４面体型のユーロピウム賦活弗化臭化バリウム蛍光体粒子を得た。
【００７４】
［比較例１６］Ｂａ0.992 Ｃａ0.008 ＦＢｒ： 0.020Ｅｕ，0.00014 Ｋ，0.003 Ｌｉの製造
工程１）のＢＦＢ結晶の製造の際に使用するＥｕＢｒ3 水溶液の濃度を０．８モル／Ｌに変えた以外は、実施例１５と同様にして標記の組成式で表わされる１４面体型のユーロピウム賦活弗化臭化バリウム蛍光体粒子を得た。
【００７５】
［１４面体型ユーロピウム賦活弗化臭化バリウム輝尽性蛍光体の特性評価］
実施例１５〜２６と比較例１０〜１６のそれぞれで得られた１４面体型ユーロピウム賦活弗化臭化バリウム輝尽性蛍光体の各種特性を下記の方法で評価した。
１）輝尽発光量
所定量の蛍光体に８０ｋＶｐのＸ線を２００ｍＲ照射して１０秒後に、Ｈｅ−Ｎｅレーザ光（波長６３３ｎｍ）を４．６Ｊ／ｍ2 照射して蛍光体を励起し、その蛍光体から放射された輝尽発光光を光学フィルタ（Ｂ−４１０）を通して光電子増倍管で受光することにより輝尽発光量（ＰＳＬ）を測定した。この発光量（ＰＳＬ）を第２表に相対値で示す。この発光量（ＰＳＬ）は大きい方が好ましいことは勿論である。
【００７６】
２）消去特性
上記１）の方法で測定した輝尽発光量（ＰＳＬ）を初期ＰＳＬとし、その測定対象とした蛍光体に次に、白色蛍光灯の光をシャープカット光学フィルタ（ＳＣ−４６）を通して４００万Ｌｕｘ・秒照射して消去操作を行なった。この消去操作を施した蛍光体について、Ｘ線照射を行なわない以外は上記１）の方法と同じ方法で再度、輝尽発光量（ＰＳＬ）を測定して、それを消去後ＰＳＬとした。初期ＰＳＬに対する消去後ＰＳＬの比（消去後ＰＳＬ／初期ＰＳＬ）を消去値として第２表に示す。この消去値は小さい方が好ましいことは勿論である。
【００７７】
３）残像特性
上記２）の方法で消去値を求めた後、蛍光体を暗所にて６０℃で２４時間放置し、その後、Ｘ線照射を行なわない以外は上記１）の方法と同じ方法で再度、輝尽発光量（ＰＳＬ）を測定して、それを経時後ＰＳＬとした。初期ＰＳＬに対する経時後ＰＳＬの比（経時後ＰＳＬ／初期ＰＳＬ）を残像値として第２表に示す。この残像値は小さい方が好ましいことは勿論である。
【００７８】
４）フェーディング特性
上記１）の方法で蛍光体の輝尽発光量（初期ＰＳＬ）を測定した後、暗所にて３２℃で１時間放置し、その後、Ｘ線照射を行なわない以外は上記１）の方法と同じ方法で再度、輝尽発光量（ＰＳＬ）を測定して、それをフェーディング後ＰＳＬとした。初期ＰＳＬに対するフェーディング後ＰＳＬの比（フェーディング後ＰＳＬ／初期ＰＳＬ）をフェーディング値として第２表に示す。このフェーディング値は大きい方が好ましいことは勿論である。
【００７９】
５）Ｘ線残光
所定量の蛍光体に８０ｋＶｐのＸ線を２００ｍＲ照射した後、そのまま１５秒放置し、次いで蛍光体から放射される残光を光学フィルタ（Ｂ−４１０）を通して光電子増倍管で受光することにより残光量を求めた。この残光量を初期ＰＳＬに対する比で表わし、次いでこの比を常用対数で表わしてＸ線残光（ｌｏｇ10（残光量／初期ＰＳＬ）を求めた。そのＸ線残光を第２表に相対値で示す。このＸ線残光は、小さい値ほど良いことは勿論である。
【００８０】
【表２】
0003707753.tif 000003
【００８１】
上記の実施例と比較例の各データを比較すると、次のことが分る。
比較例１０：カリウムが添加されていないと、輝尽発光量が小さくなる。
比較例１１：カリウムの添加が過剰であると、フェーディングとＸ線残光とが好ましくない方向に進む。
比較例１２：リチウムの添加が過剰であると、消去特性と残像特性が共に好ましくない方向に進む。
比較例１３：カルシウムが添加されていないと、輝尽発光量が小さくなり、またＸ線残光が悪化する。
比較例１４：カルシウムの添加が過剰であっても、輝尽発光量が小さくなる。
比較例１５：ヨーロピウムの付活量が少ないと、輝尽発光量が小さくなり、また消去特性、残像特性、そしてＸ線残光のいずれもが悪化する。
比較例１６：ヨーロピウムの付活量が過剰であると、フェーディングが好ましい値を示さない。
【００８２】
次に放射線像変換パネルの製造例を示す。
［実施例２７］
蛍光体層形成材料として、実施例１で得た１４面体のカリウム添加ユーロピウム付活弗化臭化バリウム蛍光体３５６ｇ、ポリウレタン樹脂（住友バイエルウレタン（株）製、デスモラック4125）１５．８ｇ、ビスフェノールＡ型エポキシ樹脂２．０ｇをメチルエチルケトン−トルエン（１：１）混合溶媒に添加し、プロペラミキサーによって分散し、粘度２５〜３０ＰＳの塗布液を調製した。この塗布液をドクターブレードを用いて下塗り付ポリエチレンテレフタレートフィルム上に塗布したのち、１００℃で１５分間乾燥させて、厚さ２００μｍの蛍光体層を形成した。
【００８３】
次に、保護膜形成材料として、フッ素系樹脂：フルオロオレフィン−ビニルエーテル共重合体（旭硝子（株）製ルミフロン LF100）７０ｇ、架橋剤：イソシアネート（住友バイエルウレタン（株）製デスモジュールZ4370)２５ｇ、ビスフェノールＡ型エポキシ樹脂５ｇ、およびシリコーン樹脂微粉末（ＫＭＰ−５９０、信越化学工業（株）製、粒子径１〜２μｍ）１０ｇをトルエン−イソプロピルアルコール（１：１）混合溶媒に添加し、塗布液を作った。この塗布液を上記のようにして予め形成しておいた蛍光体層上にドクターブレートを用いて塗布し、次に１２０℃で３０分間熱処理して熱硬化させるとともに乾燥し、厚さ１０μｍの保護膜を設けた。
以上に記載の方法により、本発明に従う放射線像変換パネルを得た。
【００８４】
［実施例２８］
蛍光体層形成材料として、実施例１５で得た１４面体のカリウム添加ユーロピウム付活弗化臭化バリウム蛍光体を用いた以外は実施例２７に記載の方法により本発明に従う放射線像変換パネルを得た。
【００８５】
【発明の効果】
本発明の特定の組成を持った１４面体型希土類賦活アルカリ土類金属弗化ハロゲン化物系輝尽性蛍光体は、輝尽発光量（ＰＳＬ）、消去特性、残像特性、フェーディング性、そしてＸ線残光などの各種の特性において非常に優れており、またそれらの特性間のバランスも良い。従って、本発明の１４面体型希土類賦活アルカリ土類金属弗化ハロゲン化物系輝尽性蛍光体は放射線像変換パネルに導入することにより、放射線像記録再生方法に有利に利用できる。